(57)【要約】【課題】電気特性等に優れた電子写真感光体を備えた画像形成装置を提供する。【解決手段】導電性支持体上に電荷発生物質及び電荷輸送物質を含有する感光層を有する電子写真感光体を備えた画像形成装置において、該電荷輸送物質のＰＭ３パラメータを使った半経験的分子軌道計算を用いた構造最適化計算による（以下これを単に半経験的分子軌道計算によるとする）分極率αの計算値αｃａｌが、次式αｃａｌ＞７０（Å＾３）を満たし、かつ半経験的分子軌道計算による双極子モーメントＰの計算値Ｐｃａｌが、次式Ｐｃａｌ＜１．８（Ｄ）を満たすものであり、該電荷発生物質としてフタロシアニン顔料を含有し、露光光として７５０〜８５０ｎｍの光を用いることを特徴とする画像形成装置を構成する。【特許請求の範囲】
【請求項１】
導電性支持体上に電荷発生物質及び電荷輸送物質を含有する感光層を有する電子写真感光体を備えた画像形成装置において、
前記電荷輸送物質のＰＭ３パラメータを使った半経験的分子軌道計算を用いた構造最適化計算による（以下これを単に半経験的分子軌道計算によるとする）分極率αの計算値αｃａｌが、次式
αｃａｌ＞７０（Å＾３）
を満たし、かつ半経験的分子軌道計算による双極子モーメントＰの計算値Ｐｃａｌが、次式
Ｐｃａｌ＜１．８（Ｄ）
を満たし、しかも
αｃａｌ／Ｍｗ＞０．１１（Å＾３）
又は
αｃａｌ／Ｖ＞０．１１
（αｃａｌ：半経験的分子軌道計算による分極率の計算値、Ｍｗ：分子量、Ｖ：半経験的分子軌道法により求めた分子構造における分子のｖａｎ  ｄｅｒ  Ｗａａｌｓ体積の計算値）を満たすものであって、更に
αｃａｌ／Ｐｃａｌ＞７０（Å＾３／Ｄ）
（αｃａｌ：半経験的分子軌道計算による分極率の計算値、Ｐｃａｌ：半経験的分子軌道計算による双極子モーメントＰの計算値）を満たすものであり、
前記電荷発生物質としてフタロシアニン顔料を含有し、露光光として７５０〜８５０ｎｍの光を用いることを特徴とする画像形成装置。
【請求項２】
露光光として、７８０ｎｍの光を用いることを特徴とする、請求項１に記載の画像形成装置。
【発明の詳細な説明】
【技術分野】
【０００１】
本発明は、電子写真用感光体を備えた画像形成装置に関するものである。さらに詳しくは、有機系の光導電性物質を含有する感光層を有する高感度の電子写真用感光体を備えた画像形成装置に関するものである。
【背景技術】
【０００２】
従来、電子写真用感光体の感光層にはセレン、硫化カドミウム、酸化亜鉛等の無機系の光導電性物質が、広く用いられていた。しかしながら、セレン、硫化カドミウムは毒物として回収が必要であり、セレンは熱により結晶化するための耐熱性に劣り、硫化カドミウム、酸化亜鉛は耐湿性に劣り、また酸化亜鉛は耐刷性がないなどの欠点を有しており、新規な感光体の開発の努力が続けられている。最近は、有機系の光導電性物質を電子写真用感光体の感光層に用いる研究が進み、そのいくつかが実用化された。有機系の光導電性物質は無機系のものに比し、軽量である、成膜が容易である、感光体の製造が容易である、種類によっては透明な感光体を製造できる等の利点を有する。
【０００３】
最近は、電荷キャリヤーの発生と移動の機能を別々の化合物に分担させる、いわゆる機能分離型の感光体が高感度化に有効であることから、開発の主流となっており、このタイプによる有機系感光体の実用化も行なわれている。電荷キャリヤーの移動媒体（以下、「ＣＴＭ」と略す。）としては、ポリビニルカルバゾールなどの高分子光導電性化合物を用いる場合と低分子光導電性化合物をバインダーポリマー中に分散溶解する場合とがある。
【特許文献１】特開昭６３−１７２１６１号公報
【特許文献２】特開昭６３−１７４０５３号公報
【特許文献３】特開平４−２６７２６１号公報
【特許文献４】特公平５−１５２５９号公報
【発明の開示】
【発明が解決しようとする課題】
【０００４】
特に、有機系の低分子光導電性化合物は、バインダーとして皮膜性、可とう性、接着性などのすぐれたポリマーを選択することができるので容易に機械的特性の優れた感光体を得ることができる（例えば、上記の特許文献１〜４参照）。
【０００５】
ここで、電子写真用感光体として要求される性能を挙げると、（１）暗所におけるコロナ放電による帯電性が高いこと、（２）コロナ帯電による表面電位の暗所における減衰が小さいこと、（３）光照射による表面電位の減衰が大きいこと、（４）光照射後の残留電位が小さいこと、（５）繰り返し使用した時の表面電位の変動や感度の低下、残留電位の蓄積等が少なく耐久性にすぐれていることなどがある。
【０００６】
特に残留電位が大きい場合、露光部にも電荷が残り、トナー現像を行なうと、非画線部にもトナーが現像され、いわゆるカブリ画像となる。また、プリンターなどで多く用いられる反転現像においては、画像濃度あるいはコントラストが低下し、極端な場合には画線部にトナーが付着しない欠陥が生じ、いわゆる白ぬけ画像となる。これはいずれも画像の再現性を著しく低下させ、実用に供し得ない。近年、反転現像方式のレーザープリンター等の普及により、フタロシアニン系顔料などの長波長光用電荷発生材料との組合せに適した高感度で残留電位が低く、かつ移動度が高く、耐久性にすぐれたＣＴＭの開発が強く望まれている。
【課題を解決するための手段】
【０００７】
本発明者らは、高感度、低残留電位、高移動度で、高耐久性の電子写真用感光体を提供する有機系の低分子光導電性化合物について鋭意研究したところ、特定のパラメータを満たす分子が好適であることを見出し本発明に至った。即ち、本発明の要旨は、導電性支持体上に電荷発生物質及び電荷輸送物質を含有する感光層を有する電子写真感光体を備えた画像形成装置において、該電荷輸送物質の半経験的分子軌道計算による分極率αの計算値αｃａｌが、次式
αｃａｌ＞７０（Å＾３）
を満たし、かつ半経験的分子軌道計算による双極子モーメントＰの計算値Ｐｃａｌが、次式
Ｐｃａｌ＜１．８（Ｄ）
を満たし、しかも
αｃａｌ／Ｍｗ＞０．１１（Å＾３）
又は
αｃａｌ／Ｖ＞０．１１
（αｃａｌ：半経験的分子軌道計算による分極率の計算値、Ｍｗ：分子量、Ｖ：半経験的分子軌道法により求めた分子構造における分子のｖａｎ  ｄｅｒ  Ｗａａｌｓ体積の計算値）を満たすものであって、更に
αｃａｌ／Ｐｃａｌ＞７０（Å＾３／Ｄ）
（αｃａｌ：半経験的分子軌道計算による分極率の計算値、Ｐｃａｌ：半経験的分子軌道計算による双極子モーメントＰの計算値）を満たすものであり、該電荷発生物質としてフタロシアニン顔料を含有し、露光光として７５０〜８５０ｎｍの光を用いることを特徴とする画像形成装置に存する。
【発明の効果】
【０００８】
本発明の画像形成装置は、移動度、感度が非常に高く、かつ、かぶりの原因となる残留電位が小さく、とくに光疲労が少ないために繰返し使用による残留電位の蓄積や、表面電位及び感度の変動が小さく耐久性に優れた電子写真感光体を備えるという特徴を有する。
【発明を実施するための最良の形態】
【０００９】
以下、本発明を詳細に説明する。有機電荷輸送物質の半経験的分子軌道計算による分極率αの計算値αｃａｌが、次式
αｃａｌ＞７０（Å＾３）
を満たし、かつ半経験的分子軌道計算による双極子モーメントＰの計算値Ｐｃａｌが、次式
Ｐｃａｌ＜１．８（Ｄ）
を満たす物質が、高い移動度を示し、この有機電荷輸送物質と電荷発生物質を用いることによって、帯電性、感度、残留電位等に優れた電子写真感光体が得られる。
【００１０】
本発明において、有機電荷輸送剤の分極率、双極子能率は半経験的分子軌道計算により求めた。分子軌道法ではシュレディンガー方程式で用いる波動関数を、原子軌道の線形結合で表される分子軌道からなるスレーター行列式で近似し、その波動関数を構成する分子軌道をつじつまの合った場（ｓｅｌｆ−ｃｏｎｓｉｓｔｅｎｔ ｆｉｅｌｄ、略してＳＣＦ）の近似を用いて求めることにより全エネルギー、波動関数及び波動関数の期待値として種々の物理量を計算できる。つじつまの合った場の近似により分子軌道を求める際、計算時間のかかる積分計算を種々の実験値を使ってパラメータし近似することにより計算時間を短縮するのが半経験的分子軌道法である。本発明では、半経験的パラメータとしてＰＭ３パラメータセットを用い半経験的分子軌道計算プログラムＭＯＰＡＣのバージョンＭＯＰＡＣ９３を用いて計算した（ＰＭ３及びＭＯＰＡＣに関してはＪ．Ｊ．Ｐ Ｓｔｅｗａｒｔ，Ｊｏｕｒｎａｌ ｏｆ Ｃｏｍｐｕｔｅｒ−Ａｉｄｅｄ Ｍｏｌｅｃｕｌａｒ Ｄｅｓｉｇｎ，４，１（１９９０）ならびにその中の引用文献を参照）。
【００１１】
本発明者らは、上記特定のパラメータを有する電荷輸送剤が優れた性能を示す理由について、以下のように考察した。即ち、本発明者らは、有機電子輸送機構に、隣接電子輸送剤間の軌道の重なりと、電場（局所電場を含む）に対する電荷分布の変化が大きく関与していることに着目し、該電荷輸送物質の分極率及び双極子モーメントについて考察を行った。
【００１２】
電荷輸送剤は、その電子雲の広がりが大きいほど、電荷輸送層内で隣接電荷輸送剤との電子雲の重なりが大きくなるため電子の移動が行われやすくなり、その結果移動度が大きくなると考えられる。一方、電子雲の広がりが大きいほど、電子は正電荷を持つ原子核からの束縛が弱くなり、電場がかかった際に生じる電荷分布の変化は大きくなると考えられる。従って、電荷輸送剤の移動度は、分子に電場がかかることにより生じる電荷分布の変化に起因する分極の度合いを示す物理量である分極率が大きいほど大きくなると考えられる。
【００１３】
又、双極子モーメントの大きな有機電荷輸送剤は、電荷輸送層にキャリア（有機電荷輸送剤イオン）が存在するとき、キャリアの電荷と周辺の有機電荷輸送剤の双極子モーメントとに働く相互作用エネルギーが大きく、大きな安定化エネルギーを得ることから、隣接有機電荷輸送剤分子との間で電荷輸送する際の活性化エネルギーが大きくなる。それ故双極子能率がある程度小さいことを満たすことは、高い移動度を実現するため重要な要素となると考えられる。
【００１４】
以上の理由より、上記特定の分極率及び双極子モーメントを示す電荷輸送剤が高い移動度を示すと考察した。分極率の計算値αｃａｌは、好ましくはαｃａｌ＞８０（Å＾３）であり、更に好ましくは、αｃａｌ＞８５（Å＾３）であり、更に好ましくは、αｃａｌ＞９０（Å＾３）である。
【００１５】
また、双極子モーメントの計算値Ｐｃａｌは、好ましくは、Ｐｃａｌ＜１．７（Ｄ）であり、更に好ましくはＰｃａｌ＜１．６５（Ｄ）である。又αｃａｌ／Ｐｃａｌの値は、好ましくはαｃａｌ／Ｐｃａｌ＞７５（Å＾３／Ｄ）であり、より好ましくは、αｃａｌ／Ｐｃａｌ＞８０（Å＾３／Ｄ）である。請求項１を満たす分子において、分子量あたりの分極率の計算値の大きさ
αｃａｌ／Ｍｗ＞０．１１（Å＾３）
（αｃａｌ：半経験的分子軌道計算による分極率の計算値、Ｍｗ：分子量）
又は、単位体積あたりの分極率の計算値の大きさ
αｃａｌ／Ｖ＞０．１１
（αｃａｌ：半経験的分子軌道計算による分極率の計算値、Ｖ：半経験的分子軌道法により求めた分子構造における分子のｖａｎ ｄｅｒ Ｗａａｌｓ体積の計算値）を満たす物質が、高い移動度を示し、この有機電荷輸送物質と電荷発生物質を用いることによって、帯電性、感度、残留電位等に優れた電子写真感光体が得られる。
【００１６】
これは、同じ分極率の分子の場合、分子量の小さい物の方が、感光体中により多いモル数存在することになるため、発明の効果が強くでていると考えられる。これらの値は、好ましくは、αｃａｌ／Ｍｗ＞０．１１５（Å＾３）、αｃａｌ／Ｖ＞０．１１５を満たすことは高移動度、高感度化の点において好ましく、より好ましくは、αｃａｌ／Ｍｗ＞０．１２（Å＾３）、αｃａｌ／Ｖ＞０．１２である。該電荷輸送物質の分子量は一万以下が好ましい。
【００１７】
又、該電荷輸送物質の半経験的分子軌道計算によるイオン化ポテンシャルの計算値が７．９〜８．３ｅＶであることは、高感度、低残留電位の意味において、好ましい。電荷輸送物質と電荷発生物質のイオン化ポテンシャルの差は０．４ｅＶ以内、さらには０．３ｅＶであることが、高感度という意味において好ましい。また、電荷発生層と電荷輸送層のイオン化ポテンシャルの差が０．２ｅＶ以内、さらには０．１ｅＶ以内であることは、高感度という意味において好ましい。
【００１８】
有機電荷輸送物質の分極率、双極子モーメント、イオン化ポテンシャルはＭＯＰＡＣ９３を用い容易に求められる。本発明によれば、有機電荷輸送物質について、分極率及び双極子モーメントを、合成することなく、計算により求めることにより、電子写真感光体における適否が推定できるので、適切な有機電荷輸送物質を使用して、電子写真感光体の製造を容易に行うことができる。
【００１９】
本発明における有機電荷輸送物質の具体例としては、例えば以下のようなものが挙げられる。構造は、考えうる、種々の初期構造から出発し、最安定構造を求めた。単一の構造にならない場合は、これらの平均値を求めた。
【００２０】
【表１】
2006072386.tif 000002
【００２１】
【表２】
2006072386.tif 000003
【００２２】
本発明に係る電子写真感光体は、請求項１を満たす電荷輸送物質を１種、又は、２種以上含有する感光層を有する。電子写真感光体の感光層の形態としては、種々のものが知られているが、本発明に係る電子写真感光体の感光層としてはそのいずれであっても良い。感光層（光伝導層）は、電荷発生層、電荷輸送層をこの順に積層したもの、あるいは、逆に積層したものである積層型、さらには電荷輸送媒体中に電荷発生材料（電荷発生物質）の粒子を分散したいわゆる分散型など、いずれの構成も用いることができる。
【００２３】
例えばバインダー中に電荷輸送媒体と必要に応じ、増感剤となる色素や、電子吸引性化合物を添加した感光層、光を吸収すると極めて高い効率で電荷キャリヤーを発生する電荷発生材料（光伝導性粒子）と電荷輸送媒体をバインダー中に添加した感光層、電荷輸送媒体とバインダーからなる電荷発生層と光を吸収すると極めて高い効率で電荷キャリアーを発生する電荷発生材料からなるあるいはこれとバインダーからなる電荷発生層を積層した感光層等があげられる。
【００２４】
これらの感光層には、有機光伝導体として優れた性能を有する公知の他のアリールアミン化合物、ヒドラゾン化合物、スチルベン化合物を混合してもよい。本発明においては、特定パラメータを満たす電荷輸送媒体を含有する電荷発生層と電荷輸送層（電荷移動層）の２層からなる感光層の電荷輸送層中に用いる場合に、特に感度が高く、残留電位が小さく、かつ、繰り返し使用した場合に、表面電位の変動や感度の低下、残留電位の蓄積等が小さく、耐久性に優れた感光体を得ることができる。
【００２５】
具体的には通常、電荷発生材料を直接蒸着あるいはバインダーとの分散液として塗布して電荷発生層を作成し、その上に、前記電荷輸送媒体を含む有機溶剤溶液をキャストするか、あるいは電荷輸送媒体をバインダー等とともに溶解し、その分散液を塗布することにより、電荷輸送層を作成してなる積層型感光体であるが、電荷発生層と電荷輸送層の積層順序は逆の構成でも良い。
【００２６】
また電荷発生材料と電荷輸送材料とが、バインダー中に分散、溶解した状態で伝導性支持体上に塗布した一層型感光体であってもよい。電荷発生材料としては、セレン、セレン−テルル合金、セレン−ヒ素合金、硫化カドミウム、アモルファスシリコン等の無機光伝導性粒子；無金属フタロシアニン、金属含有フタロシアニン、ペリノン系顔料、チオインジゴ、キナクリドン、ペリレン系顔料、アントラキノン系顔料、アゾ系顔料、ビスアゾ系顔料、トリスアゾ系顔料、テトラキス系アゾ顔料、シアニン系顔料等の有機光伝導性粒子が挙げられる。更に、多環キノン、ピリリウム塩、チオピリリウム塩、インジゴ、アントアントロン、ピラントロン等の各種有機顔料、染料が使用できる。中でも無金属フタロシアニン、銅、塩化インジウム、塩化ガリウム、錫、オキシチタニウム、亜鉛、バナジウム等の金属又はその酸化物、塩化物の配位したフタロシアニン類、モノアゾ、ビスアゾ、トリスアゾ、ポリアゾ類等のアゾ顔料が好ましい。
【００２７】
さらにその中でも、金属含有又は無金属フタロシアニンと、上記電荷輸送材料を組合せるとレーザー光に対する感度が向上した感光体が得られ、特に、導電性支持体上に、少なくとも、電荷発生材料と電荷輸送材料とを含有する感光層を有する電子写真用感光体において、該電荷発生材料として、Ｘ線回折スペクトルのブラック角（２θ±０．２°）２７．３°に主たる回折ピークを示すオキシチタニウムフタロシアニンを含有する電子写真感光体が好ましい。
【００２８】
この様にして得られる電子写真用感光体は高感度で、残留電位が低く帯電性が高く、かつ、繰返しによる変動が小さく、特に、画像濃度に影響する帯電安定性が良好であることから、高耐久性感光体として用いることができる。又７５０〜８５０ｎｍの領域の感度が高いことから、特に半導体レーザープリンター用感光体に適している。
【００２９】
電荷発生材料として使用される好ましいオキシチタニウムフタロシアニンはそのＸ線回折スペクトルにおいて、ブラック角（２θ±０．２°）の２７．３°に主たる回折ピークを有する。前記の「主たる回折ピーク」とは、そのＸ線回折スペクトルにおける強度が一番強い（高い）ピークを指す。使用されるオキシチタニウムフタロシアニンの粉末Ｘ線スペクトルは、ブラック角（２θ±０．２°）２７．３°の回折ピークが主たるピークであり、そのピーク以外は細かい条件によって種々ふれるが、２７．３°のピーク強度に対していずれのピークもその強度（ピーク高さの比較）は５０％以下であるものが、電子写真用感光体として、帯電性、感度等の点から好ましい。
【００３０】
前記のＸ線回折スペクトルのブラック角（２θ±０．２°）２７．３°に主たる回折ピークを示すオキシチタニウムフタロシアニン粒子はバインダーポリマー及び必要に応じ他の有機光導電性化合物、色素、電子吸引性化合物等と共に溶剤に溶解あるいは分散し、こうして得られる塗布液を塗布乾燥して電荷発生層を得る。例えば前記のＸ線回折スペクトルのブラック角（２θ±０．２°）２７．３°に主たる回折ピークを示すオキシチタニウムフタロシアニンとＸ線回折スペクトルのブラック角（２θ±０．２°）９．３°、１３．２°、２６．２°及び２７．１°に主たる回折ピークを示すオキシチタニウムフタロシアニンとを用いること、又は前記のＸ線回折スペクトルのブラック角（２θ±０．２°）２７．３°に主たる回折ピークを示すオキシチタニウムフタロシアニンとＸ線回折スペクトルのブラック角（２θ±０．２°）８．５°、１２．２°、１３．８°、１６．９°、２２．４°、２８．４°及び３０．１°に主たる回折ピークを示すジクロロスズフタロシアニンとを用いることは好ましい。
【実施例】
【００３１】
＜実施例１＞
Ｘ線回折スペクトルにおいて、ブラック角（２θ±０．２°）９．３°、１０．６°、１３．２°、１５．１°、１５．７°、１６．１°、２０．８°、２３．３°、２７．１°に強い回折ピークを示すチタニウムオキシフタロシアニン顔料１．０部をジメトキシエタン１４部に加え、サンドグラインダーで分散処理をした後、ジメトキシエタン１４部と４−メトキシ−４−メチルペンタノン−２ (三菱化学（株）社製）１４部を加え希釈し、さらに、ポリビニルブチラール（電気化学工業（株）社製、商品名デンカブチラール＃６０００−Ｃ）０．５部と、フェノキシ樹脂（ユニオンカーバイド（株）社製、商品名ＵＣＡＲ（商標登録）ＰＫＨＨ）０．５部をジメトキシエタン６部、４−メトキシ−４−メチルペンタノン−２ ６部の混合溶媒に溶解した液と混合し、分散液を得た。この分散液を７５μｍに膜厚のポリエステルフィルムに蒸着されたアミノ蒸着層の上に乾燥後の重量が０．４ｇ／ｍ２ になる様にワイヤーバーで塗布した後、乾燥して電荷発生層を形成させた。この上に前記表−１の化合物Ｎｏ．１ ７０部と下記に示すポリカーボネート樹脂
【００３２】
【化１】
2006072386.tif 000004
【００３３】
１００部をテトラヒドロフラン９００部に溶解した塗布液を塗布、乾燥し、膜厚２０μｍの電荷輸送層を形成させた。このようにして得た２層からなる感光層を有する電子写真感光体によって感度すなわち半減露光量を測定したところ０．４２μＪ／ｃｍ２ であった。半減露光量はまず、感光体を暗所で５０μＡのコロナ電流により負帯電させ、次いで２０ルックスの白色光を干渉フィルターに通して得られた７８０ｎｍの光（露光エネルギー１０μＷ／ｃｍ２ ）で露光し、表面電位が−４５０Ｖから−２２５Ｖまで減衰するのに要する露光量を測定することにより求めた。さらに露光時間を９．９秒とした時の表面電位を残留電位として測定したところ、−１Ｖであった。この操作を２０００回繰り返したが、残留電位の上昇はみられなかった。
【００３４】
又該電荷輸送層の電界強度Ｅ＝２ｅ＋５ (Ｖ／ｃｍ）、温度２１℃下におけるホールドリフト移動度をＴＯＦ法により測定したところ、２．２ｅ−５ (ｃｍ２／Ｖｓ）であった。該電荷輸送物質（前記表−１の化合物Ｎｏ．１）のイオン化ポテンシャル、分極率及び双極子モーメントを、ＭＯＰＡＣ９３により計算したところ、イオン化ポテンシャル＝８．０７ｅＶ、分極率αｃａｌ＝９３．７（Å＾３）及び双極子モーメントＰｃａｌ＝０．７９（Ｄ）であった。
【００３５】
＜実施例２＞
実施例１で用いたアリールアミン系化合物の代わりに、前記表−１の化合物Ｎｏ．２を用いる以外は実施例１と同様にして電子写真感光体を得た。次いで実施例１と同様にして感度、残留電位、移動度、を測定し、イオン化ポテンシャル、分極率及び双極子モーメントを計算した。この結果を実施例１の感光体についての測定結果と共に表−２に示す。
【００３６】
＜実施例３＞
実施例１で用いたアリールアミン系化合物の代わりに、前記表−１の化合物Ｎｏ．４を用いる以外は実施例１と同様にして電子写真感光体を得た。次いで実施例１と同様にして感度、残留電位、移動度、を測定し、イオン化ポテンシャル、分極率及び双極子モーメントを計算した。この結果を実施例１の感光体についての測定結果と共に表−２に示す。
【００３７】
＜比較例１＞
実施例１で用いたアリールアミン系化合物の代わりに、下記に示す比較化合物１を用いる以外は実施例１と同様にして電子写真感光体を得た。
【００３８】
（比較化合物１）
【化２】
2006072386.tif 000005
【００３９】
次いで実施例１と同様にして感度、残留電位、移動度を測定し、イオン化ポテンシャル、分極率及び双極子モーメントを計算した。この結果を実施例１の感光体についての測定結果と共に表−２に示す。
【００４０】
＜比較例２＞
実施例１で用いたアリールアミン系化合物の代わりに、下記に示す比較化合物２を用いる以外は実施例１と同様にして電子写真感光体を得た。
【００４１】
（比較化合物２）
【化３】
2006072386.tif 000006
【００４２】
次いで実施例１と同様にして感度、残留電位、移動度を測定し、イオン化ポテンシャル、分極率及び双極子モーメントを計算した。この結果を実施例１の感光体についての測定結果と共に表−２に示す。
【００４３】
＜比較例３＞
実施例１で用いたアリールアミン系化合物の代わりに、下記に示す比較化合物３を用いる以外は実施例１と同様にして電子写真感光体を得た。
【００４４】
＜比較化合物３＞
【化４】
2006072386.tif 000007
【００４５】
次いで実施例１と同様にして感度、残留電位、移動度を測定し、イオン化ポテンシャル、分極率及び双極子モーメントを計算した。この結果を実施例１の感光体についての測定結果と共に表−２に示す。
【００４６】
＜比較例４＞
実施例１で用いたアリールアミン系化合物の代わりに、下記に示す比較化合物４を用いる以外は実施例１と同様にして電子写真感光体を得た。
【００４７】
（比較化合物４）
【化５】
2006072386.tif 000008
【００４８】
次いで実施例１と同様にして感度、残留電位、移動度を測定し、イオン化ポテンシャル、分極率及び双極子モーメントを計算した。この結果を実施例１の感光体についての測定結果と共に表−２に示す。
【００４９】
＜比較例５＞
実施例１で用いたアリールアミン系化合物の代わりに、下記に示す比較化合物５を用いる以外は実施例１と同様にして電子写真感光体を得た。
【００５０】
（比較化合物５）
【化６】
2006072386.tif 000009
【００５１】
次いで実施例１と同様にして感度、残留電位、移動度を測定し、イオン化ポテンシャル、分極率及び双極子モーメントを計算した。この結果を実施例１の感光体についての測定結果と共に表−２に示す。
【００５２】
＜比較例６＞
実施例１で用いたアリールアミン系化合物の代わりに、下記に示す比較化合物６を用いる以外は実施例１と同様にして電子写真感光体を得た。
【００５３】
（比較化合物６）
【化７】
2006072386.tif 000010
【００５４】
次いで実施例１と同様にして感度、残留電位、移動度を測定し、イオン化ポテンシャル、分極率及び双極子モーメントを計算した。この結果を実施例１の感光体についての測定結果と共に表−２に示す。
【００５５】
【表３】
2006072386.tif 000011
【００５６】
表−２より、明らかに実施例１、２、３の化合物は比較例１、２、３、４、５、６の化合物に比べ、移動度、又は感度、残留電位、に優れた数値を示すことがわかる。